(57)【特許請求の範囲】
【請求項１】
加工用の素材の表面に木目模様を施すための木目調塗装方法において、
塗装の下地処理が施された素材の表面に、所望の色調に合わせた塗料を塗りベース塗膜を形成する工程と、
前記ベース塗膜上に、所望の色調に合わせた塗料を布状物に浸して前記ベース塗膜の表面を撫で付け、木目状の凹凸のある第１の木目出し層を形成する工程と、
さらに、前記第１の木目出し層上に、所望の色調に合わせた塗料を粒状に吹き付けた後、該塗料の乾燥前に少なくとも粒状の部分を引っ掻く手段によって前記凹凸よりも細い線状に引き伸ばし、木材の道管を模した筋溝とした第２の木目出し層を形成する工程と、
を含むことを特徴とする木目調塗装方法。
【請求項２】
前記下地処理は、前記素材の表面上の汚れや油脂分を除去する脱脂処理と、サンドペーパーを用いて研磨し塗料の付着力を高める前研磨処理と、前記素材の表面上に密着する塗料を塗装する下塗り処理と、下塗りの乾燥後に、前記前研磨処理で用いたサンドペーパーより細かい目のサンドペーパーを用いて研磨する後研磨処理と、を含むことを特徴とする請求項１に記載の木目調塗装方法。
【請求項３】
前記ベース塗膜は、所望の色調に合わせた塗料をスプレーガンによる吹き付け塗装によって均等に塗り形成することを特徴とする請求項１または２に記載の木目調塗装方法。
【請求項４】
前記布状物は、手にはめた軍手であることを特徴とする請求項１，２または３に記載の木目調塗装方法。
【請求項５】
前記引っ掻く手段は、タワシであることを特徴とする請求項１，２，３または４に記載の木目調塗装方法。
【発明の詳細な説明】
【技術分野】
【０００１】
本発明は、加工用の素材の表面に木目模様を施して成る木目調塗装方法に関する。
【背景技術】
【０００２】
従来より、建築内装材や家具等に用いる種々の素材には、本物の木材のほか、金属材の表面を木目模様に塗装したり、木目模様が印刷されたフィルムを貼着したものが広く知られている。しかしながら、単なる塗装やフィルムを貼着した素材は、その表面が平面的であり凹凸感に乏しく、木の風合いに欠けるという問題があった。
【０００３】
かかる問題を解決し得る従来の技術として、例えば、特許文献１に開示されているように、木目処理剤を塗布して、該木目処理剤の乾燥前に木目状凹凸面を形成する金属製擬木材が既に知られている。また、特許文献２に開示されているように、構造材の表面に塗料を塗り、塗料が半乾きの状態でハケ状物を用いて掻き取り、その上面に保護塗装をして乾燥させる木目模様付き構造材料も知られている。
【先行技術文献】
【特許文献】
【０００４】
【特許文献１】特開平０８−１９６９９２号公報
【特許文献２】特開２００８−１６８１９１号公報
【発明の概要】
【発明が解決しようとする課題】
【０００５】
しかしながら、前述した特許文献１，２に記載された従来の技術では、何れも多少の立体感はあっても実際の木材における木目とはほど遠く、より自然に近い木質感を得ることができないという問題があった。特に、木目中に現れる導管等の細かな木目の表現に欠けており、いっそう現実に近い木質感を得ることができる塗装が切望されていた。
【０００６】
本発明は、前述したような従来の技術が有する問題点に着目してなされたもので、様々な素材の表面に木目調の模様を簡単かつ安価に施すことができ、しかも、その表面は木材の道管も模されることで、よりいっそう自然に近い木質感を得ることができ、長期に渡って良好な外観品質を保つことのできる木目調塗装方法を提供することを目的としている。
【課題を解決するための手段】
【０００８】
本発明者らの調査研究によれば、前述した目的を達成するための本発明の要旨とするところは、以下の各項に存する。 
［１］加工用の素材（１０）の表面に木目模様（１１）を施すための木目調塗装方法において、
塗装の下地処理が施された素材（１０）の表面に、所望の色調に合わせた塗料を塗りベース塗膜（１１１）を形成する工程と、
前記ベース塗膜（１１１）上に、所望の色調に合わせた塗料を布状物（Ａ）に浸して前記ベース塗膜（１１１）の表面を撫で付け、木目状の凹凸のある第１の木目出し層（１１２）を形成する工程と、
さらに、前記第１の木目出し層（１１２）上に、所望の色調に合わせた塗料を粒状に吹き付けた後、該塗料の乾燥前に少なくとも粒状の部分を引っ掻く手段（Ｂ）によって前記凹凸よりも細い線状に引き伸ばし、木材の道管を模した筋溝とした第２の木目出し層（１１３）を形成する工程と、
を含むことを特徴とする木目調塗装方法。
【０００９】
［２］前記下地処理は、前記素材（１０）の表面上の汚れや油脂分を除去する脱脂処理と、サンドペーパーを用いて研磨し塗料の付着力を高める前研磨処理と、前記素材（１０）の表面上に密着する塗料を塗装する下塗り処理と、下塗りの乾燥後に、前記前研磨処理で用いたサンドペーパーより細かい目のサンドペーパーを用いて研磨する後研磨処理と、を含むことを特徴とする［１］に記載の木目調塗装方法。
【００１０】
［３］前記ベース塗膜（１１１）は、所望の色調に合わせた塗料をスプレーガン（Ｃ）による吹き付け塗装によって均等に塗り形成することを特徴とする［１］または［２］に記載の木目調塗装方法。
【００１１】
［４］前記布状物（Ａ）は、手にはめた軍手であることを特徴とする［１］，［２］または［３］に記載の木目調塗装方法。
【００１２】
［５］前記引っ掻く手段（Ｂ）は、タワシであることを特徴とする［１］，［２］，［３］または［４］に記載の木目調塗装方法。
【００１３】
前記本発明は次のように作用する。  
木目調素材は、ベース塗膜（１１１）上に重ね塗りされた第１の木目出し層（１１２）が、塗料を布状物（Ａ）に適量浸してベース塗膜（１１１）の表面を撫で付けるように形成されるから、木目状の凹凸が単純な繰り返しパターンとならず、より自然な木目の風合いを醸し出すことができる。
【００１４】
しかも、第１の木目出し層（１１２）上に重ね塗りされた第２の木目出し層（１１３）は、塗料を粒状に吹き付けた後、該塗料の乾燥前に少なくとも粒状の部分を引っ掻く手段（Ｂ）によって前記凹凸よりも細い線状に引き伸ばして形成される。このため、木材の道管を模した筋溝を表現することができ、前記第１の木目出し層（１１２）上の木目状の凹凸と相俟って、より複雑に重層したリアルな木目模様（１１）を簡単に施すことができる。
【００１５】
このような木目調素材は、素材（１０）は主に木材以外の金属板や、これを平坦面を有する形状に加工したものに適用可能であり、前記［１］に記載の木目調塗装方法により、簡単かつ安価に製造することができる。特に、第２の木目出し層（１１３）を形成する工程では、レザー塗装により塗料を粒状に吹き付けると良い。
【００１６】
また、木目調塗装方法における下地処理としては、具体的には例えば前記［２］に記載したように、素材（１０）の表面上の汚れや油脂分を除去する脱脂処理と、サンドペーパーを用いて研磨し塗料の付着力を高める前研磨処理と、素材（１０）の表面上に密着する塗料を塗装する下塗り処理と、下塗りの乾燥後に、前研磨処理で用いたサンドペーパーより細かい目のサンドペーパーを用いて研磨する後研磨処理と、を含むようにする。このような下地処理により、前述のベース塗膜（１１１）の付着力を高めることができる。
【００１７】
また、木目調塗装方法におけるベース塗膜（１１１）は、具体的には例えば前記［３］に記載したように、所望の色調に合わせた塗料をスプレーガン（Ｃ）による吹き付け塗装によって均等に塗るように形成する。これにより、所望の木目模様（１１）の基調となる面を簡易かつ迅速に形成することができる。
【００１８】
また、木目調塗装方法における第１の木目出し層（１１２）を形成する工程で使う布状物（Ａ）は、具体的には例えば前記［４］に記載したように、手にはめた軍手をそのまま用いると良い。これにより、木目模様（１１）のベースを成す木目状の凹凸を安価に簡易かつ迅速に形成することができる。
【００１９】
さらに、木目調塗装方法における第２の木目出し層（１１３）を形成する工程で使う引っ掻く手段（Ｂ）は、具体的には例えば前記［５］に記載したように、タワシをそのまま用いると良い。これにより、木目模様（１１）の仕上げを成す木材の道管を模した筋溝を安価に簡易かつ迅速に形成することができる。
【発明の効果】
【００２０】
本発明に係る木目調塗装方法によれば、様々な素材の表面に木目調の模様を簡単かつ安価に施すことができ、しかも、その表面は木材の道管も模されることで、よりいっそう自然に近い木質感を得ることができ、長期に渡って良好な外観品質を保つことができる。
【図面の簡単な説明】
【００２１】
【図１】本発明の実施の形態に係る木目調塗装方法の全体の工程の流れを示すフローチャートである。
【図２】本発明の実施の形態に係る木目調塗装素材を模式的に示した斜視図である。
【図３】本発明の実施の形態に係る木目調塗装方法のうち下地処理工程の脱脂処理の一例を示す説明図である。
【図４】本発明の実施の形態に係る木目調塗装方法のうち下地処理工程の前研磨処理の一例を示す説明図である。
【図５】本発明の実施の形態に係る木目調塗装方法のうち下地処理工程の下塗り処理の一例を示す説明図である。
【図６】本発明の実施の形態に係る木目調塗装方法のうち下地処理工程の後研磨処理の一例を示す説明図である。
【図７】本発明の実施の形態に係る木目調塗装方法のうち第１の木目出し工程の作業の一例を示す説明図である。
【図８】本発明の実施の形態に係る木目調塗装方法のうち第２の木目出し工程の作業の一例を示す説明図である。
【発明を実施するための形態】
【００２２】
以下、図面に基づき、本発明を代表する実施の形態を説明する。  
図１〜図８は、本実施の形態に係る木目調塗装方法を示すものである。図１は、本実施の形態に係る木目調塗装方法の全体の工程の流れを示すフローチャートであり、図２は、本実施の形態に係る木目調素材の断面を含む斜視図である。
【００２３】
本実施の形態では、加工用の素材として金属板１０に木目模様１１を塗装する場合について説明するが、素材の材質は金属に限定されることはなく、樹脂材料、ガラス、コンクリート、それに木目を失った木材等にも適用することができる。また、素材の形状も板状の物に限定されることなく、平滑面を有する形状に加工した物等、どのような形状にも適用される。
【００２４】
図１に示すように、金属板１０の表面に木目模様１１を施す木目調塗装方法は、下地処理工程（ステップＳ１１０）、ベース塗装工程（ステップＳ１２０）、第１の木目出し工程（ステップＳ１３０）、第２の木目出し工程（ステップＳ１４０）、そして仕上げ工程（ステップＳ１５０）に分かれている。以下に、各ステップを順に説明する。
【００２５】
先ず、下地処理工程（ステップＳ１１０）は、各素材それぞれに合わせて塗装前の下地処理を行う工程である。かかる下地処理は、金属板１０の表面上の汚れや油脂分を除去する脱脂処理と、サンドペーパーを用いて研磨し塗料の付着力を高める前研磨処理と、前記金属板１０の表面上に密着する塗料を塗装する下塗り処理と、下塗りの乾燥後に、前記前研磨処理で用いたサンドペーパーより細かい目のサンドペーパーを用いて研磨する後研磨処理と、を含んでいる。
【００２６】
より詳しくは、脱脂処理では、シンナー溶剤、アルカリ等を使用して、金属板１０の表面に付着している汚れや油脂分等を除去する（図３参照）。  
前研磨処理では、脱脂処理した金属板１０の表面をサンドペーパー♯１００番以上を用いて研磨して粗状面を形成し塗料の付着力を高める（図４参照）。
【００２７】
下塗り処理では、前研磨処理した金属板１０の表面上に密着する塗料を塗装する。ここで塗料の種類や塗装方法は特に制限はないが、例えばエポキシ樹脂系塗料をスプレーガンＣ（空気圧４ｋｇ前後）で塗装すると良い（図５参照）。その後、下塗りに用いた塗料の指定温度および時間で焼付乾燥させる。
【００２８】
後研磨処理では、前記前研磨処理で用いたサンドペーパーより細かい目のサンドペーパー♯２４０番以上を用いて、下塗り乾燥後のゴミやツブを除去し、次述するベース塗料が密着するように研磨する（図６参照）。なお、下塗り処理や後研磨処理は、素材の材質や用途等によっては省略してもかまわない。
【００２９】
次に、ベース塗装工程（ステップＳ１２０）は、塗装の下地処理が施された金属板１０の表面に、所望の色調に合わせた塗料を塗りベース塗膜１１１を形成する工程である。ここでの塗料の色は、木目模様の基調を成すものであり、所望する木目模様（例えば、暗色系のチーク調や明色系のパイン調等）に応じて複数色の塗料を混合しても良い。
【００３０】
基本的な塗料としては、具体的には例えば、１７−８０Ｈ艶消メラミンを３０％希釈率（メラミンシンナー使用）で用いると良い。ここで「１７−８０Ｈ」とは、社団法人日本塗料工業会が発行する色見本帳の色票番号である。この塗料をスプレーガンＣを用いて空気圧４ｋｇ前後で塗装すれば良いが、塗装方法は、手塗りやドブ漬け等、他の任意の方法でもかまわない。なお、ベース塗装の後、１３０℃で２０分（あるいは１２０℃で３０分）ほど焼付乾燥させる。
【００３１】
続く、本発明の根幹を成す第１の木目出し工程（ステップＳ１３０）は、前記ベース塗膜１１１上に、所望の色調に合わせた塗料を布状物Ａに適量浸して前記ベース塗膜１１１の表面を撫で付け、木目状の凹凸のある第１の木目出し層１１２を形成する工程である。ここで塗料は、前記ベース塗膜１１１と同じ塗料を用いれば良いが、必要に応じて他の配色の塗料を用いてもかまわない。また、ここで用いる塗料は、木目出し作業を行う関係上、乾きが遅い物性の方が適しており、例えば１７−８０Ｈ艶消メラミンを用いる場合は、シクロヘキサン等の乾きの速度が遅い有機溶剤で３０％程度の希釈率で希釈すると良い。
【００３２】
具体的な木目出し作業としては、布状物として軍手Ａを用いると良い。手にはめた軍手Ａに塗料を直接浸して前記ベース塗膜１１１の表面を撫で付け引っ張りながら木目状の凹凸を出す（図７（凹凸は図示せず）参照）。ここで撫で付け引っ張る方向は、一方向に統一することで自然に濃淡、細い、太い線が生じ、より木目に近い凹凸感を醸し出すことができる。なお、木目出し作業の後、１３０℃で２０分（あるいは１２０℃で３０分）で焼付乾燥させる。
【００３３】
さらに、本発明の根幹を成す第２の木目出し工程（ステップＳ１４０）は、前記第１の木目出し層１１２上に、所望の色調に合わせた塗料を粒状に吹き付けた後、該塗料の乾燥前に少なくとも粒状の部分を引っ掻く手段Ｂによって前記凹凸よりも細い線状に引き伸ばし、木材の道管を模した筋溝とした第２の木目出し層１１３を形成する工程である。ここで塗料は、前記ベース塗膜１１１と同じく希釈した１７−８０Ｈ艶消メラミンを用いれば良いが、必要に応じて他の配色の塗料を用いてもかまわない。
【００３４】
具体的な塗装方法としては、レザー塗装により塗料を粒状に吹き付けると良い。ここでレザー塗装とは、通常のエア圧（４ｋｇ前後）で塗料を霧化させて平滑な面を出す平吹き塗装と違い、エア圧を下げて塗料を霧化させず塗料を粒状で吹き付ける塗装方法である。そして、レザー塗装後直ぐに粒状の塗料が乾く前に、引っ掻く手段として例えば亀の子タワシ（登録商標）Ｂを使用して、粒状の塗料を前記第１の木目出し層１１２の凹凸よりも細い線状に引き伸ばす（図８（凹凸および筋溝は図示せず）参照）。ここで引っ掻き引き伸ばす方向は、前述した第１の木目出し工程において撫で付け引っ張った方向と同じ方向とする。
【００３５】
この結果、線状になったものが木材の道管を模した筋溝となり、また、小さな粒状のまま残ったものも合わせて、それぞれの模様が自然な木の道管のイメージを出しつつ奥行き深さを醸し出すことになる。なお、前記引っ掻く手段は亀の子タワシＢに限定されることなく、粒状の塗料を線状に伸ばすことができる物であれば、その他のタワシやブラシ、布、あるいは他の物を使用しても良い。なお、第２の木目出し作業の後も、１３０℃で２０分（あるいは１２０℃で３０分）ほど焼付乾燥させる。
【００３６】
そして、最後の仕上げ工程（ステップＳ１５０）は、前記第２木目出し工程で形成した第２の木目出し層１１３の上に、保護用の塗装をする工程である。具体的な塗料としては、汚れ防止、傷防止、耐熱等に優れたものであれば何でも良いが、透明なクリアー塗装のほか、保護用の専用塗料として開発されたＵＶクリアー艶消塗装を行うと良い。ここでＵＶクリアー艶消塗装とは、ＵＶ（紫外線）の照射により瞬時に硬化する溶剤を使用し、クリアー塗膜を硬化させ表面をコーティングする塗装である。このような仕上げにより、長期にわたって木目調の模様を演出することができる。
【００３７】
以上の塗装方法によれば、金属板１０のベース塗膜１１１上に重ね塗りされた第１の木目出し層１１２は、塗料を布状物である軍手Ａに適量浸してベース塗膜１１１の表面を撫で付けるように形成されるから、木目状の凹凸が単純な繰り返しパターンとならず、より自然な木目の風合いを醸し出すことができる。
【００３８】
しかも、第２の木目出し層１１３は、塗料を粒状に吹き付けた後、該塗料の乾燥前に少なくとも粒状の部分を引っ掻く手段である亀の子タワシＢによって前記凹凸よりも細い線状に引き伸ばして形成される。このため、木材の道管を模した筋溝を表現することができ、前記第１の木目出し層１１２上の木目状の凹凸と相俟って、より複雑に重層したリアルな木目模様１１を簡単に施すことができる。
【００３９】
なお、本発明の実施の形態を図面によって説明してきたが、具体的な構成は前述した実施の形態に限られるものではなく、本発明の要旨を逸脱しない範囲における変更や追加があっても本発明に含まれる。例えば、加工用の素材は板状の金属板１０に限定されることなく、素材の具体的な形状、寸法、材質等は用途に応じて適宜選択される。
【産業上の利用可能性】
【００４０】
本発明に係る木目調塗装方法は、建築内装材や家具等に用いる種々の素材に適している。
【符号の説明】
【００４１】
Ａ…軍手
Ｂ…亀の子タワシ
Ｃ…スプレーガン
１０…金属板
１１…木目模様
１１１…ベース塗膜
１１２…第１の木目出し層
１１３…第２の木目出し層
【図１】
0005477826.tif 000002
【図２】
0005477826.tif 000003
【図３】
0005477826.tif 000004
【図４】
0005477826.tif 000005
【図５】
0005477826.tif 000006
【図６】
0005477826.tif 000007
【図７】
0005477826.tif 000008
【図８】
0005477826.tif 000009